FR 2897299 A1 20070817 FR 0601243 A 20060210 1 Joints d'étanchéité multicouches graphite souple/métal adaptés à des conditions de service à haute température Domaine technique de l'invention La présente invention se rapporte au domaine de la fabrication de joints d'étanchéité plans réalisés par des empilements alternés de graphite souple et de feuilles métalliques perforées, capables de supporter des conditions de température élevée, supérieure à 300 C par exemple sans subir de dégradation de leur qualité et ceci même sous des contraintes de serrage du joint très élevées. Etat de la technique Le graphite souple est élaboré par expansion thermique de graphite (le plus souvent sous forme de paillettes), dans lequel des atomes ou molécules ont été insérés suite à une attaque en milieu acide ; le matériau ainsi obtenu a une masse spécifique très faible et possède la propriété de s'auto-agglomérer sans aucun liant par simple effet mécanique. Ainsi on obtient, par laminage ou compression un matériau souple ou semi-rigide sous la forme de rouleaux ou de plaques. Les feuilles de graphite souple sont utilisées depuis longtemps pour la fabrication de joints d'étanchéité plats. De tels joints d'étanchéité plans sont utilisés par exemple dans des installations de l'industrie chimique ou pétrochimique pour le transports de fluides chauds et corrosifs, ainsi que dans les centrales de production d'énergie thermique ou nucléaire pour le transport de vapeur d'eau sous pression. L'utilisation d'un joint d'étanchéité plan est illustrée de manière schématique sur la figure 1. Deux brides métalliques (1,2) relient entre eux deux conduits tubulaires (5,6) formant ainsi une canalisation. Le serrage des deux brides métalliques (1, 2) au moyen des boulons (3) situés sur la périphérie du montage , permet le pincement de la feuille de graphite souple (4) agissant comme joint d'étanchéité. Les caractéristiques de souplesse et la capacité de déformation du graphite souple lui permettent de se conformer aux surfaces en regard des brides métalliques et d'assurer une bonne étanchéité entre l'intérieur de la canalisation (a) et le milieu externe (b). Les qualités de stabilité thermique et de grande 2 inertie chimique du graphite souple, particulièrement vis à vis des liquides organiques ou acides en ont fait le matériau de choix dans de nombreuses situations. Trois caractéristiques sont donc déterminantes pour la qualité des joints d'étanchéité plans : l'aptitude à étancher (exprimée sous la forme d'un taux de fuite mesuré dans des conditions normalisées), la température maximale de dégradation des matériaux constituant le joint, et enfin le maintien des caractéristiques mécaniques de la structure du joint dans la gamme de température d'utilisation des matériaux le constituant. Les caractéristiques du joint doivent toujours permettre d'une part son adaptation aux surfaces contre lesquelles il est pressé, et d'autre part sa résistance au fluage pour maintenir au cours du temps et des cycles thermiques la pression de serrage des brides, ceci pour garantir au fil du temps l'étanchéité. Malgré une tenue à la température sous air jusqu'à 500 C voire 550 C pour certaines qualités de graphite souple, les feuilles de graphite souple souffrent de plusieurs inconvénients. Elles sont difficiles à manipuler, elles se déchirent relativement facilement, et il est difficile de les produire en fortes épaisseurs. Les producteurs de feuilles de graphite souple ont ainsi développé des empilements multi-matériaux, en général des empilements alternés de feuilles de métal et de graphite souple, afin de rendre l'emploi des joints d'étanchéité plus pratique et de les rendre plus résistants mécaniquement. Il est très commun aujourd'hui d'utiliser un joint constitué d'un empilement tel que celui décrit dans la figure 2, où deux feuilles de graphite souple (10, 11) sont liées à une feuille (insert) métallique centrale (12). Ces joints sont sollicités également dans le sens parallèle aux couches qui les composent, du fait des fortes contraintes de compression mal réparties sur toute la surface du joint ; on appelle ce phénomène le pincement de la bride . Ils peuvent ainsi présenter un problème de fluage, notamment à haute température de service, lorsque la dilatation thermique déforme la géométrie de la bride. Le fluage est alors susceptible de limiter leur durée de vie et l'étanchéité du système dont ils font partie. Suivant ce principe et pour principalement améliorer encore la tenue mécanique du joint, de nombreuses solutions ont été proposées. Ces solutions font intervenir des 3 empilements de 3, 5, 7 couches ou plus suivant les épaisseurs du joint, différents matériaux pour les feuilles de renfort (différents métaux, feuilles pleines ou feuilles perforées, voire même des grilles), et différentes solutions pour assurer la liaison mécanique entre le graphite souple et la feuille de renfort. Parmi ces solutions de liaison on peut citer les deux principales technologies utilisées : soit un collage, soit un ancrage de moyens mécaniques de retenue dans les feuilles de graphite. Ces moyens mécaniques de retenue peuvent être des dômes ou picots résultant de la perforation d'une tôle mince ou feuille métallique à l'aide d'une pointe (voir la demande de brevet FR 2 625 281 (Dana Corporation)). Dans cette association de matériaux de type feuilles de graphite souple attachées à une structure métallique rigide, les feuilles de graphite souple assurent la fonction de déformabilité / conformation aux surfaces de contact et d'étanchéité, alors que les renforts métalliques procurent l'avantage de solidité de l'ensemble, et permettent ainsi une manipulation aisée (y compris pour des joints de grandes dimensions) et confèrent à l'ensemble une bien meilleure résistance au fluage. Pour fixer une feuille de graphite souple sur une tôle ou feuille métallique, on peut utiliser traditionnellement des colles ou adhésifs, mais ceux-ci i ne peuvent garantir une tenue mécanique au delà de 300 C. Les brevets EP 616 884, US 5,509,993 et US 6,962,349 (Sigri Great Lakes Carbon AG) décrivent l'utilisation de substances qui modifient l'interface entre le métal et le graphite, mais qui ne sont pas des colles, telles que certains composés organo-silicium, des composés perfluorés ou des savons métalliques. Ces produits sont des promoteurs d'adhésion ; ils doivent être appliqués en une épaisseur de quelques nanomètres.. On fixe ainsi une couche de métal sur une couche de graphite sans colle par une technique de pressage à chaud, typiquement à une température comprise entre 150 C et 300 C (voir US 6,258,457 (SGL Technik GmbH)). Cette technique est cependant très coûteuse à mettre en oeuvre car peu productive, et elle ne garantit pas une tenue mécanique suffisante de l'assemblage au delà de 400 C. Une autre approche technique utilise des moyens de retenue mécanique, que l'on peut obtenir en créant dans la feuille métallique de nombreuses perforations en forme de dôme (voir la demande de brevet européenne EP 0 640 782 A2 (Tako Payen S.p.a.) , la 4 demande de brevet française 2 625 281 (Dana Corporation), le brevet US 4,723,783 (Dana Corporation), le brevet US 4,723,783 (Dana Corporation), le brevet US 6,258,457 (SGL Technik GmbH)). Cependant, comme l'enseigne le brevet US 5,509,993 cité ci-dessus, la perforation des tôles en dôme induit des contraintes locales dans la tôle, ce qui peut conduire à des ruptures sous charge. Les empilements de feuilles de graphite souple attachées à des tôles métalliques présentent cependant encore quelques points faibles. Tout d'abord, les renforts métalliques perforés dans des épaisseurs de feuillards supérieures ou égales à 100 m rendent plus difficiles la découpe des joints, opération qui permet d'obtenir les géométries désirées en partant de feuilles planes. Pour limiter cet inconvénient, la pratique commune est de limiter le nombre des renforts métalliques perforés et également de limiter leur épaisseur. On utilise typiquement un seul renfort métallique, parfois deux pour une épaisseur totale de 3 mm, rarement plus de deux, et cela uniquement pour des épaisseurs de joints supérieures à 3 mm. Les épaisseurs de feuillards sont le plus fréquemment proches de 1 5 100 microns. En conclusion, les solutions de liaison entre couches par collage d'une part introduisent un élément (la colle) dont la tenue en température est limitée. Par ailleurs, elles imposent des procédés de production plus délicats à mettre en oeuvre que le simple 20 colaminage utilisé pour lier une feuille perforée et une feuille de graphite souple. D'autre part, il existe aussi des procédés d'assemblage sans colle, mais ces procédés sont également complexes, car ils font appel à des procédés de pressage à chaud ainsi qu'à l'application en très faible épaisseur de produits chimiques qui modifient la surface. 25 Alors que le colaminage peut se concevoir aisément comme une opération produisant en continu un sandwich de matériaux, le collage exigera une enduction de surface, un séchage et le plus fréquemment, surtout pour les colles capables de fonctionner à des températures de l'ordre de 300 C, un traitement thermique pour stabiliser les colles. Cette suite d'opérations est soit effectuée par étapes successives, soit au moyen d'une 30 suite complexe d'équipements fonctionnant en continu. Dans tous les cas, le colaminage avec une tôle perforée semble être le procédé d'assemblage continu le plus économique, mais présente des inconvénients importants comme la difficulté de découpe par des moyens classiques. 5 D'une manière générale, lorsque la température d'utilisation dépasse 400 C et que les pressions des fluides à étancher sont trop importantes, les joints plats découpés dans des planches composites à base de graphite souples doivent être remplacés par des solutions plus sûres mais plus coûteuses ; ces solutions sont toutefois moins souples en terme dimensionnel, comme les joints spiralés, les joints striés et autres joints métalliques. Problème posé Le problème auquel essaye de répondre la présente invention est donc de proposer un nouveau procédé de fabrication de planches et/ou de joints composées d'un empilement alterné de couches de graphite souple et de feuilles de métal permettant un découpage facile et une production en continue facile et économique, et qui présente une très bonne tenue mécanique jusqu'à des températures et pressions inaccessibles jusqu'à présent aux joints de bride plats, tout en garantissant une étanchéité selon les nouveaux standards visant à limiter les émissions fugitives de gaz écologiquement dangereux pour l'atmosphère. Objets de l'invention L'objet de la présente invention est une planche composite réalisée par empilement alterné de (n+l) feuilles de graphite souple et de (n) feuilles de renfort métalliques perforées à picots, de manière à ce que la première et la dernière feuille dudit empilement alterné soient des feuilles de graphite souple, la dite planche composite étant caractérisée en ce que : a) n ? 2 ; b) les épaisseurs des feuilles de graphite souple utilisées peuvent être égales ou 6 différentes, et sont telles que toute tranche d'épaisseur de 2 mm de la planche composite (i) comporte au moins 3 couches de graphite souple, (ii) présente une masse de graphite par unité de surface d'au plus 2,34 kg/m2 ; c) pour chacune des dites feuilles de renfort métalliques perforées, les picots présents sur ladite feuille ont une hauteur par rapport à la surface de ladite feuille qui ne dépasse pas 1,3 fois l'épaisseur de la plus fine des couches de graphite souple à laquelle elle est attachée. Un autre objet est un joint d'étanchéité plan, produit par découpe d'une planche selon l'invention. Encore un autre objet est l'utilisation d'un tel joint à une température ne dépassant pas 600 C, et préférentiellement à une température comprise entre 350 C et 550 C, et 15 encore plus préférentiellement à une température comprise entre 400 C et 500 C. Description des figures 20 La figure 1 montre le schéma d'un joint d'étanchéité plan. La lettre (a) indique l'intérieur de la canalisation, la lettre (b) indique le milieu externe. La figure 2 montre le schéma d'un empilement de type graphite souple / insert métallique souple / insert métallique / graphite / graphite souple. La figure 3 montre de manière schématique une coupe transversale à travers une 25 planche composite selon l'invention. La figure 4 montre le taux de fuite observé lors d'un essai normalisé à 300 C pour des joints d'une épaisseur de 2 mm coupés dans des planches composites de structures différentes (nombre de feuilles métalliques, trois valeurs différentes pour la densité du graphite). 30 La figure 5 montre l'agencement des perforations de la tôle métallique pour une réalisation selon l'invention. Les dimensions sont données en millimètres. 7 Description détaillée de l'invention Selon l'invention, le problème est résolu par une planche facilement découpable en un joint plat qui présente à la température ambiante des caractéristiques de résistance à la pression de serrage similaires voire supérieures aux assemblages multicouches classiques, mais qui garde d'excellentes caractéristiques mécaniques jusqu'au des températures proches de la limite de dégradation des matériaux (graphite souple et métal). Alors que les assemblages structuraux connus avec ou sans colle ne peuvent pas raisonnablement dépasser une température de 400 C, le produit selon l'invention permet de maintenir ces propriétés mécaniques jusqu'à la température d'oxydation du graphite. Une feuille de graphite souple connue de type Papyex I600 convient pour fabriquer le produit selon l'invention. En utilisant une feuille de type Papyex I600 , cette invention repousse d'au moins 100 C à 150 C la possibilité d'utilisation de joints plats en graphite souple pour étancher des systèmes à hautes pressions de fluide. La structure de l'assemblage selon l'invention permet également, par un dépôt de faible épaisseur d'un agent fonctionnalisant sur chaque interface entre le métal et le graphite, de fonctionnaliser chaque interface entre le métal et le graphite sans nuire pour autant à l'excellente tenue mécanique de la dite structure multicouche. Le principe de l'invention consiste à lier par ancrage mécanique des feuilles de graphite souple et des feuilles métalliques minces perforées à picot. La particularité de la solution proposée tient à la combinaison des moyens suivants : 25 (a) La planche composite comprend (2n+1) couches alternées dont (n+l) couches de graphite souple et n couches de métal, avec n > 2. Les couches externes sont des couches de graphite souple. Ainsi, une réalisation avec n=2 montre l'empilement suivant : graphite souple / feuille de renfort / graphite souple / feuille de renfort / graphite souple. 30 L'épaisseur des feuilles de graphite souple peut être égale ou différente ; de même, leur densité peut être égale ou différente.20 8 (b) Les feuilles de renfort métallique sont des feuilles dont l'épaisseur individuelle ne dépasse pas 60 microns. La nature et l'épaisseur des feuilles de renfort métallique peut être égale ou différente. Le matériau desdites feuilles de renfort métalliques est sélectionné dans le groupe composé de : acier, acier inoxydable, nickel, alliages de nickel, aluminium, alliages d'aluminium, cuivre, alliages de cuivre. (c) Les feuilles métalliques sont perforées de manière produire des picots de faible hauteur, typiquement une hauteur ne dépassant pas 860 microns par rapport au plan de la feuille. Au delà, les picots pénètrent mal dans un graphite souple de densité 1 g/cm3 lors de l'étape d'assemblage par colaminage. L'accrochage de la feuille de graphite souple sur l'insert perforé à picot n'est alors plus suffisant pour assurer des performances mécaniques optimales. La figure 5 montre un mode de réalisation pour une feuille métallique perforée qui peut être utilisée dans le cadre de la présente invention. Cette perforation de la feuille métallique peut être effectuée avec une aiguille ronde présentant quatre pans : lorsqu'elle pénètre le métal, elle perce un trou en cassant la tôle en quatre pans qui sont ensuite pliés dans le sens d'avancement de l'aiguille. Ainsi, on obtient un picot qui présente typiquement quatre pointes dont la hauteur théorique est au plus la moitié du diamètre du trou. La figure 5 montre l'agencement des trous dans une feuille en acier inoxydable 316 d'épaisseur 50 gm selon un mode de réalisation de la présente invention. Pour obtenir, par la suite, une structure multicouche facilement découpable et suffisamment résistante mécaniquement, on utilise une feuille métallique en acier inoxydable d'épaisseur idéalement comprise entre 40 et 60 m. Le diamètre de trou est avantageusement compris entre 0,8 et 1,72 mm. (d) Les épaisseurs des feuilles de graphite souple sont limitées de telle sorte que le nombre de couches de graphite ne soit pas inférieur à environ 1,5 par millimètre d'épaisseur de la structure totale avant compression entre brides. La limitation des épaisseurs des feuilles de renfort à 60 microns ou moins, permet de conserver une grande facilité de découpe des joints à partir de surfaces pleines,30 9 contrairement à ce qui se pratique avec des renforts multiples de plus grandes épaisseurs. La solution proposée permet de découper des formes avec des outils simples tels que : emporte-pièces, massicot, lame coupante. Les solutions traditionnelles fondées sur l'emploi de feuilles de 100 microns d'épaisseur ou plus requièrent l'emploi de techniques plus sophistiquées telles que la découpe au jet d'eau ou l'emploi d'outils tournants sur de telles structures multicouches. Cette facilité d'emploi est un avantage appréciable pour les découpeurs de joints en termes d'économie et de souplesse d'opérations. Dans un mode de réalisation particulier, la planche composite selon l'invention est caractérisée en ce que les feuilles de graphite souple sont toutes d'une épaisseur inférieure à 0,6 mm et présentent toutes une densité maximale de 1,3 g/cm3. Dans un autre mode de réalisation particulier, qui peut être combiné avec le précédent, la planche composite selon l'invention est caractérisée en ce que les feuilles de graphite souple situées sur les faces supérieure et inférieure de l'empilement sont réalisées avec du graphite souple dont la densité est inférieure à celle de l'autre ou des autres feuilles de graphite. Dans encore un autre mode de réalisation particulier la planche composite selon l'invention est caractérisée en ce que la densité des feuilles de graphite situées sur les faces externes de l'empilement ne dépasse pas 0,7 g/cm3. L'invention présente de nombreux avantages. Le premier avantage concerne le procédé de fabrication de la planche composite : on n'a pas besoin de colle ou autre liant. La colle ou le liant sont des éléments faibles pour l'utilisation prolongée à haute température : il n'y a pas de colle qui puisse être utilisée, dans la pratique industrielle, de manière prolongée à des températures supérieures à 300 C, tandis que l'assemblage selon le procédé décrit par le brevet US 6,258,457 ne permet pas une utilisation prolongée au delà de 400 C. Le deuxième avantage concerne la qualité de l'accrochage mécanique entre les couches : l'accrochage mécanique selon l'invention réduit fortement les risques de fluage des feuilles de graphite souple du fait d'une structure de maintien en trois dimensions, même en cas de serrage excessif des brides. Ce fluage dans le sens parallèle aux couches peut avoir lieu entre deux couches ou à l'intérieur d'une couche de graphite. Il conduit généralement à un relâchement des contraintes de serrage du joint, voire à la destruction totale du joint. Dans les conditions d'un essai normalisé dont les détails sont décrits dans l'exemple 2, on trouve qu'un joint circulaire (n = 3) d'épaisseur 2 mm, de diamètre extérieur 92 mm et de diamètre intérieur 49 mm présente une résistance au fluage parallèle aux couches supérieure à 200 MPa, préférentiellement supérieure à 230 MPa et encore plus préférentiellement supérieure à 250 MPa en pression d'assise sur le joint. Dans les mêmes conditions, on mesure un taux de fuite inférieur à 10' mb*l / s*m, et préférentiellement inférieur à 5 10 -5 mb*l / s*m, Le troisième avantage concerne la tenue en température du complexe composite selon l'invention. La solution d'accrochage par ancrage selon l'invention permet de réaliser des structures multicouches avec des propriétés mécaniques équivalentes, voire supérieures à celles habituellement offerte sur le marché à partir d'inserts plats collés de 50 microns d'épaisseur (Sigraflex HD et Papyex HP). Elle apporte à ces structures existantes, outre une contrainte de serrage maximale admissible équivalente, voire supérieure à température ambiante, un maintien bien meilleur de cette caractéristique mécanique à chaud jusqu'à 550 C en continu (600 C en pointe) lorsqu'on la couple avec la nuance de graphite souple Papyex I600 ou jusqu'à 500 C pour la nuance standard Papyex I980. Un joint composite selon l'invention peut être utilisé à une température comprise entre 450 C et 550 C pour une durée cumulée suprieure à 24 heures. Enfin, le procédé d'ancrage mécanique est bien plus simple à réaliser que les procédés 30 d'assemblage connus, avec ou sans colle ou liant. Il permet d'obtenir des coûts de fabrication réduit. La seule contrainte, imposée par la présence de feuilles de graphite souple de faible épaisseur dans la structure est de maintenir la hauteur des picots résultant de la perforation du métal à des hauteurs faibles. La hauteur d'un picot au-dessus de la feuille métallique doit être inférieure à 1,3 fois l'épaisseur des feuilles de graphite souple à agrafer. Au-delà de cette valeur on observe lors des opérations de colaminage des déchirements de feuilles et/ou la présence de zones où les couches sont mal ou peu liées entre elles, compromettant l'intégrité mécanique des joints découpés à cheval sur ces défauts. On peut constater que la combinaison de tous ces moyens conduit à un résultat nouveau et avantageux : des planches composites que l'on peut produire à bas coûts suivant des procédés continus simples, qui peuvent être découpées avec une grande facilité pour obtenir les formes de joints désirées, qui ne contiennent aucune colle ou élément fragile thermiquement, et qui une fois découpées donneront des joints qui sont à la fois très performants en termes d'étanchéité et mécaniquement insensibles aux températures d'utilisation tant que celles-ci n'atteignent pas des valeurs où commence l'oxydation des feuilles de graphite souple (environ 500 C, voire 550 C). Un autre avantage majeur de la présente invention implique la possibilité de modifier l'interface entre le graphite souple et l'insert de métal, sans pour autant dégrader la tenue mécanique à chaud de l'assemblage. L'inventeur a découvert qu'un dépôt de substances même susceptibles de se dégrader en température ne nuisait pas à la tenue mécanique du joint selon la structure multicouche à picots décrite pourvu que l'épaisseur de ce dépôt sur l'insert ne dépasse pas 10 m. Avantageusement, cette fonctionnalisation peut être sélectionnée parmi le groupe composé de : (a) dépôt d'une couche de caoutchouc nitrile, (b) dépôt d'une couche ou feuille de polyoléfine, (c) dépôt d'une couche ou feuille de polymère fluoré, (d) dépôt d'une couche ou feuille de polymère fluoré élastomère thermoplastique. 30 A titre d'exemple, l'inventeur a appliqué une légère couche d'adhésif (type 3M75) sur l'interface graphite - métal. Cette couche permet de rendre encore plus facile la découpe 12 de joints dont la largeur de piste est inférieure à 10 mm sans risque de délaminage lors du poinçonnage. L'inventeur a appliqué ce principe à un insert en aluminium perforé à bas coût. Pour éviter tout risque de corrosion galvanique de l'insert en contact avec le graphite, l'insert a été protégé par cataphorèse d'une couche fine de peinture anti-corrosion. Les propriétés mécaniques du joint ainsi fabriqué restent équivalentes à celle de la structure vierge tout en s'affranchissant des problèmes de corrosion galvanique lié à l'utilisation d'insert métallique à bas coût (acier bas carbone, aluminium ...). Dans le cadre de la présente invention, l'inventeur a réalisé d'autres modifications de l'interface graphite - métal pouvant améliorer l'étanchéité des joints sans pour autant en dégrader la résistance mécanique grâce à la présence d'un ancrage mécanique comme décrit ci-dessus. Ainsi, la modification de l'interface selon l'invention peut faire intervenir d'autres agents fonctionnalisants tels que les polymères thermoplastiques (polyoléfines, PTFE...), les élastomères thermoplastiques (caoutchoucs nitriles, etc...). L'inventeur a constaté qu'à épaisseur totale égale et à pression de serrage entre brides égales, un joint préparé à partir d'une planche composite selon l'invention procure des niveaux d'étanchéité d'autant plus élevés que l'empilement comprend de couches et donc d'interfaces fonctionnalisées. Ce résultat est illustré par la courbe fournie en figure 4. Ainsi pour un joint d'épaisseur totale de 2 mm, un empilement de 3 couches de graphite souples de densité proche de 1 g/cm3 et de 2 couches de métal avec les épaisseurs : 0,65 mm / 0,05 mm / 0,6 mm / 0,05 mm / 0, 65 mm procurera à pression de serrage égale un degré d'étanchéité significativement meilleur qu'un empilement de trois couches du même graphite souple et d'une couche du même métal avec les épaisseurs : 0,90 mm / 0,05 mm / 0,90 mm, toutes choses égales par ailleurs (même nature des feuilles de renforcement, même technique d'accrochage, même nature des feuilles de graphite souple et de métal, à l'épaisseur près). 13 L'invention permet de réaliser des joints présentant une contrainte maximale admissible QSmax, déterminée selon la norme EN 13555 à 400 C, supérieure à 180 MPa, et préférentiellement supérieure à 190 MPa. Dans un mode particulier de réalisation, au moins une des faces externes du joint est revêtu d'un revêtement antiadhésif. L'invention sera mieux comprise à l'aide des exemples, qui n'ont toutefois pas de caractère limitatif. Exemples Exemple 1 : On a réalisé une planche composite en empilant de manière alternée quatres feuilles de graphite souple produite par la société Carbone Lorraine, nuance Papyex I600 , 15 densité 1 g/cm3, épaisseur 0,5 mm (feuilles approvisionnées en rouleaux de 1 m de largeur et 300 m le longueur), et trois feuilles d'acier inoxydable, nuance 316, épaisseur 50 microns, perforations par des trous de diamètre 1,2 mm répartis de façon homogène avec une densité de 4 perforations par cm2, et une hauteur des picots résultant des perforations de 650 microns au dessus du plan des feuilles (feuilles de 1 m de large et 20 300 m de long approvisionnées en bobines). L'épaisseur finale du joint fait 2 mm. Après un maintien à 550 C pendant 48 heures du joint sous une précontrainte de 20 MPa, la mesure de la contrainte maximale admissible QSmax à 550 C donne une valeur proche de 200 MPa selon la norme EN 13555. 25 Exemple 2 : On a réalisé une planche composite en empilant de manière alternée quatre feuilles de graphite souple produite par la société Carbone Lorraine, nuance Papyex I980, densité 1 g/cm3, épaisseur 0,5 mm (feuillesapprovisionnées en rouleaux de 1 m de largeur et 30 300 m le longueur), et trois feuilles d'acier inoxydable, nuance 316, épaisseur 50 microns, perforations par des trous de diamètre 1,2 mm répartis de façon homogène avec une densité de 4 perforations par cm2, et une hauteur des picots résultant des 10 14 perforations de 650 microns au dessus du plan des feuilles (feuilles de 1 m de large et 300 m de long approvisionnées en bobines). Ces feuilles d'acier sont revêtues des deux côtés d'une épaisseur de 5 gm de caoutchouc nitrile. Des planches composites ont été réalisées par colaminage en continu de sept couches (4 couches de graphite souple, 3 couches métalliques perforées), avec une épaisseur totale d'environ 2 mm. En sortie de colaminage les produits sont conservés à plat et découpés en planches de dimensions 1 m x 1 m. Certaines de ces planches ont être découpées en joints circulaires à l'aide de simples 10 emporte-pièces. Un tel joint de diamètre extérieur 92 mm et de diamètre intérieur 49 mm (épaisseur totale 2 mm) a été caractérisé dans les conditions suivantes : serrage entre brides normalisées forme E DN40 / PN40 selon DIN 2635 ; pression spécifique exercée sur les faces du joint : 30 MPa ; 15 - cyclage thermique de l'ensemble joint / bride : 1 fois entre 25 C et 300 C ; maintien à 300 C pendant 48h. - mesure du taux de fuite avec l'ensemble joint / bride : pression d'hélium à l'intérieur des brides de 1 bar. 20 Le taux de fuite mesuré a été de 6 10 -5 mb*1 / s*m. A titre de comparaison, on a fabriqué une planche composite à partir d'un empilement des mêmes matériaux, mais avec 3 couches seulement dont les épaisseurs étaient les suivantes : 1 mm / 0,1 mm / 1 mm. 25 Le taux de fuite, mesure pour un joint de mêmes dimensions et dans les mêmes conditions opératoires, a été de 2* 10 -3 mb*1 / s*m. La forte résistance mécanique au fluage dans le sens parallèle aux couches jusqu'à 250 MPa en pression d'assise sur le joint pour ce type de joint en structure multicouche est 30 conforme à celle que l'on mesure sur des structures équivalentes fabriquées à partir d'un assemblage successif de feuillard plan collé sur des feuilles de graphite souple. 15 Cependant, on a trouvé que le joint selon l'invention garde cette résistance au fluage jusqu'à une température de 500 C en service continu et à l'air, alors qu'un joint sans accrochage mécanique selon l'état de la technique montre un fluage significatif à des températures plus faibles. La mesure de la contrainte maximale admissible QS,nax à 400 C donne une valeur proche de 200 MPa selon la norme EN 13555. Cette mesure surpasse les mesures habituelles sur des assemblages selon l'état de la technique. Les valeurs de Qsmax à 400 C ne dépassent alors pas les 150 MPa. Exemple 3 : Les structures multicouches classiques (telles que : Sigraflex Select et HD, ou Papyex HP) ne permettent en outre pas de combiner une étanchéité conforme au standard VDI 2440 (TA Luft) avec une telle tenue mécanique à haute température et une haute performance mécanique sans l'adjonction d'une bague métallique étanchant la tranche interne du joint comme décrit dans le brevet US 6,962,349. La découpe à la dimension du joint dans la planche par l'utilisateur ne permet alors pas de garantir le niveau de fuite du joint découpé requis par la réglementation sans maîtrise 20 du procédé d'adjonction de la dite bague. On peut toutefois noter que la structure selon notre invention combinée à la dite bague métallique permet d'obtenir des résultats conformes à la norme VDI 2440 (TA Luft) même sans l'addition d'agents fonctionnalisants et ceci malgré le fait que toutes les couches métalliques soient perforées, contrairement à ce qui est décrit dans US 25 6,962,349. Le taux de fuite mesuré a été de 8,9 10 -5 mb*1 / s*m sur une structure multicouche de 2 mm d'épaisseur comportant 3 renforts métalliques perforés du même type que sur les exemples précédents. Le graphite des couches extérieures sont en Papyex I980 d'épaisseur 0,5 mm et densité 0,7 g/cm3 alors que les couches intérieures ont une 30 densité de 1,1 g/cm3 pour une épaisseur de 0,6 mm. Revendications 1. Planche composite réalisée par empilement alterné de (n+l) feuilles (10, 11) de graphite souple et de (n) feuilles (20) de renfort métalliques perforées à picots, de manière à ce que la première et la dernière feuille dudit empilement alterné soient des feuilles de graphite souple, la dite planche composite étant caractérisée en ce que : d) n>2; e) les épaisseurs des feuilles de graphite souple utilisées peuvent être égales ou différentes, et sont telles que toute tranche d'épaisseur de 2 mm de la planche composite (i) comporte au moins 3 couches de graphite souple, (ii) présente une masse de graphite par unité de surface d'au plus 2,34 kg/m2 ; f) pour chacune des dites feuilles de renfort métalliques perforées, les picots présents sur ladite feuille ont une hauteur par rapport à la surface de ladite feuille qui ne dépasse pas 1,3 fois l'épaisseur de la plus fine des couches de graphite souple à laquelle elle est attachée. 2. Planche composite selon la revendication 1, caractérisée en ce que lesdites feuilles de graphite souple sont toutes d'une épaisseur inférieure à 0,6 mm et présentent toutes une densité maximale de 1,3 g/cm3. 3. Planche composite selon la revendication 1 ou 2, caractérisée en ce que les feuilles de graphite souple situées sur les faces supérieure et inférieure de l'empilement sont réalisées avec du graphite souple dont la densité est inférieure à celle de l'autre ou des autres feuilles de graphite. 4. Planche composite selon la revendication 1 ou 3, caractérisée en ce que la densité des feuilles de graphite situées sur les faces externes de l'empilement ne dépasse pas 0,7 g/cm3. 16 17 5. Planche composite selon l'une quelconque des revendications 1 à 4, caractérisé en ce qu'elle comporte en plus au moins une interface métal / graphite fonctionnalisée d'une épaisseur inférieure à 10 m. 6. Planche composite selon la revendication 5, caractérisée en ce que la dite fonctionnalisation est sélectionnée parmi le groupe composé de : (e) dépôt d'une couche de caoutchouc nitrile, (f) dépôt d'une couche ou feuille de polyoléfine, (g) dépôt d'une couche ou feuille de polymère fluoré, (h) dépôt d'une couche ou feuille de polymère fluoré élastomère thermoplastique. 7. Planche composite selon une quelconque des revendications 1 à 6, caractérisée en ce que le matériau desdites feuilles de renfort métalliques est sélectionné dans le groupe composé de : acier, acier inoxydable, nickel, alliages de nickel, aluminium, alliages d'aluminium, cuivre, alliages de cuivre. 8. Planche composite selon l'une quelconque des revendications 1 à 7, caractérisée en ce que son épaisseur est d'environ 2 mm, et en ce qu'elle permet, par découpe, de produire un joint circulaire de diamètre extérieur 92 mm, de diamètre intérieur de 49 mm qui présente une résistance au fluage parallèle aux couches supérieure à 200 MPa, préférentiellement supérieure à 230 MPa et encore plus préférentiellement supérieure à 250 MPa, déterminée en pression d'assise sur le joint dans les conditions suivantes : serrage entre brides normalisées forme E DN40 / PN40 selon DIN 2635 ; 25 - pression spécifique exercée sur les faces du joint : 30 MPa ; cyclage thermique de l'ensemble joint / bride : 1 fois entre 25 C et 300 C ; maintien à 300 C pendant 48h mesure de la résistance au fluage. 30 9. Planche composite selon la revendication 8, caractérisée en ce que dans les conditions indiquées, ledit joint présente un taux de fuite, mesuré avec l'ensemblejoint / bride à une pression d'hélium à l'intérieur des brides de 1 bar, inférieur à 10 mb*1 / s*m, et préférentiellement inférieur à 5 10 -5 mb*1 / s*m. 10. Joint d'étanchéité plan, produit par découpe d'une planche selon l'une quelconque des revendications 1 à 9. 11. Joint circulaire d'étanchéité découpé dans une planche composite selon la revendication 9, caractérisé en ce que sa résistance au fluage parallèle aux couches est supérieure à 200 MPa, préférentiellement supérieure à 230 MPa et encore plus préférentiellement supérieure à 250 MPa, déterminée sur un joint d'épaisseur 2 mm, de diamètre extérieur 92 mm, de diamètre intérieur de 49 mm en pression d'assise sur le joint dans les conditions suivantes : serrage entre brides normalisées forme E DN40 / PN40 selon D1N 2635 ; - pression spécifique exercée sur les faces du joint : 30 MPa ; cyclage thermique de l'ensemble joint / bride : 1 fois entre 25 C et 300 C ; maintien à 300 C pendant 48h ; mesure de la résistance au fluage. 12. Joint d'étanchéité selon une des revendications 10 ou 1l, caractérisé en ce qu'au moins une de ses faces externes a été revêtue d'un revêtement antiadhésif. 13. Joint d'étanchéité selon l'une quelconque des revendications 10 à 12, caractérisé en ce qu'il présente une contrainte maximale admissible QSmax, déterminée selon la norme EN 13555 à 400 C, supérieure à 180 MPa, et préférentiellement supérieure à 190 MPa. 14. Utilisation d'un joint selon une quelconque des revendications 10 à 13 à une température ne dépassant pas 600 C, et préférentiellement à une température comprise entre 350 C et 550 C, et encore plus préférentiellement à une température comprise entre 400 C et 500 C. 15. Utilisation d'un joint selon une quelconque des revendications 10 à 14 à une température comprise entre 450 C et 550 C pour une durée cumulée supérieure à 24 heures.5